(57)【要約】【課題】ＰＴＦＥ多孔質膜に通気性シートが積層されてなる透湿性濾材であって、ＰＴＦＥ多孔質膜自体の透湿性に比べて、透湿性の低下が抑制された透湿性濾材を提供することを課題とする。【解決手段】シート状に形成されて少なくとも一方の面側から他方の面側に向かって水蒸気を透過可能に構成された透湿性濾材であって、疎水性を有し湿度の低い気体と接する疎水性層と親水性を有し湿度の高い気体と接する親水性層とが接触するように積層されており、疎水性層又は親水性層の何れか一方がＰＴＦＥを用いて形成されたＰＴＦＥ多孔質膜から構成されると共に、疎水性層又は親水性層の何れか他方が通気性を有する通気性シートから構成されており、疎水性層は、吸水率が０．０１％未満であり、親水性層は、吸水率が０．０１％以上であり、親水性層側から疎水性層側へ向かって水蒸気が透過するように構成されることを特徴とする。【選択図】図１
2018043244.tif 000002
【特許請求の範囲】
【請求項１】
シート状に形成されて少なくとも一方の面側から他方の面側に向かって水蒸気を透過可能に構成された透湿性濾材であって、
疎水性を有し湿度の低い気体と接する疎水性層と親水性を有し湿度の高い気体と接する親水性層とが接触するように積層されており、疎水性層又は親水性層の何れか一方がＰＴＦＥを用いて形成されたＰＴＦＥ多孔質膜から構成されると共に、疎水性層又は親水性層の何れか他方が通気性を有する通気性シートから構成されており、
疎水性層は、吸水率が０．０１％未満であり、親水性層は、吸水率が０．０１％以上であり、
親水性層側から疎水性層側へ向かって水蒸気が透過するように構成されることを特徴とする透湿性濾材。
【請求項２】
前記通気性シートは、不織布を用いて形成されており、該不織布は、厚みが２０μｍ以上１０００μｍ以下であることを特徴とする請求項１に記載の透湿性濾材。
【発明の詳細な説明】
【技術分野】
【０００１】
本発明は、透湿性を有する濾材に関し、特にＰＴＦＥ多孔質膜を用いて形成されたものに関する。
【背景技術】
【０００２】
従来から、湿度の異なる二つの気体が透湿性を有する濾材（透湿性濾材）を介して隣り合うように配置されることで、湿度の高い方の気体から湿度の低い方の気体へ、透湿性濾材を介して湿気（水蒸気）を移動させ、双方の気体の少なくとも一方の湿度を調整する方法が知られている。例えば、透湿性濾材を用いて形成された袋体の中に吸着材が収容されて構成された部材を用いる方法が知られている（特許文献１参照）。
【０００３】
斯かる部材の内側の空気は、吸着材によって水蒸気が吸着されるため、袋体の外側の空気よりも湿度が低くなる。これにより、外側の空気の水蒸気が透湿性濾材を透過して袋体の内側に侵入し、吸着材に吸着されることになる。つまり、斯かる部材が所定の空間に配置されることで、斯かる空間の空気（袋体の外側の空気）の湿度を調整（調湿）することが可能となる。
【０００４】
上記のような透湿性濾材としては、水蒸気が透過可能であると共に、透湿性濾材を介して隣り合う空間を良好に仕切れることが必要となる。このような透湿性濾材を構成する素材としては、ポリテトラフルオロエチレンの多孔質膜（以下、ＰＴＦＥ多孔質膜とも記す）が用いられる。斯かるＰＴＦＥ多孔質膜は、良好な透湿性を有することが知られている。このため、湿度の異なる二つの気体がＰＴＦＥ多孔質膜を介して隣り合うように配置されることで、斯かる二つの気体を区別しつつも、湿度の高い方の気体から湿度の低い方の気体へ水蒸気を移動（透湿性濾材を透過して移動）させることが可能となる。
【先行技術文献】
【特許文献】
【０００５】
【特許文献１】特開平１１−５７３７７号公報
【発明の概要】
【発明が解決しようとする課題】
【０００６】
ところで、上記のようなＰＴＦＥ多孔質膜は、比較的に厚みが薄く、コシがないため、ＰＴＦＥ多孔質膜のみを透湿性濾材として用いることは、ハンドリングが悪い。このため、ある程度の厚みの通気性シートをＰＴＦＥ多孔質膜に積層することで、ハンドリング性の良い（コシのある）透湿性濾材が提供されている。
【０００７】
しかしながら、斯かる透湿性濾材は、ＰＴＦＥ多孔質膜に通気性シートが積層されているため、ＰＴＦＥ多孔質膜のみよりも厚みが厚くなる。ここで、透湿性濾材の透湿性（一方面側から他方面側への水蒸気の移動度）は、濾材の厚みに反比例するため、斯かる透湿性濾材は、ＰＴＦＥ多孔質膜単体よりも透湿性が低いものとなる。このため、斯かる透湿性濾材では、一方の面側から他方の面側への水蒸気の透過が効果的に行われなくなる。
【０００８】
そこで、本発明は、ＰＴＦＥ多孔質膜に通気性シートが積層されてなる透湿性濾材であって、ＰＴＦＥ多孔質膜自体の透湿性に比べて、透湿性の低下が抑制された透湿性濾材を提供することを課題とする。
【課題を解決するための手段】
【０００９】
本発明に係る透湿性濾材は、シート状に形成されて少なくとも一方の面側から他方の面側に向かって水蒸気を透過可能に構成された透湿性濾材であって、疎水性を有し湿度の低い気体と接する疎水性層と親水性を有し湿度の高い気体と接する親水性層とが接触するように積層されており、疎水性層又は親水性層の何れか一方がＰＴＦＥを用いて形成されたＰＴＦＥ多孔質膜から構成されると共に、疎水性層又は親水性層の何れか他方が通気性を有する通気性シートから構成されており、疎水性層は、吸水率が０．０１％未満であり、親水性層は、吸水率が０．０１％以上であり、親水性層側から疎水性層側へ向かって水蒸気が透過するように構成されることを特徴とする。
【００１０】
斯かる構成によれば、湿度の異なる二つの気体が透湿性濾材を介して隣り合うように配置された際に、透湿性濾材の一方の面側から他方の面側に向かって水蒸気が透過することになる。この際、疎水性層又は親水性層の何れか一方がＰＴＦＥ多孔質膜から構成されると共に、疎水性層又は親水性層の何れか他方が通気性シートから構成されることで、疎水性層内の水蒸気量と親水性層内の水蒸気量との差が生じることになる。そして、斯かる水蒸気量の差によって、透湿性濾材の一方の面側から他方の面側への水蒸気の透過速度が増加する。これにより、ＰＴＦＥ多孔質膜に通気性シートが積層されることによって生じる透湿性の低下を抑制することができ、良好な透湿性を有する透湿性濾材を得ることができる。
【００１１】
前記通気性シートは、不織布を用いて形成されており、該不織布は、厚みが２０μｍ以上１０００μｍ以下であることが好ましい。
【００１２】
従来、上記のような構成の不織布がＰＴＦＥ多孔質膜に積層されて透湿性濾材が形成された場合、斯かる透湿性濾材は、ＰＴＦＥ多孔質膜単体の透湿性よりも透湿性が著しく低下することになる。しかしながら、本願発明のように、親水性層又は疎水性層の何れか一方がＰＴＦＥを用いて形成されたＰＴＦＥ多孔質膜から構成されると共に、親水性層又は疎水性層の何れか他方を構成する通気性シートとして上記のような不織布が用いられることで、ＰＴＦＥ多孔質膜に通気性シートが積層されることによって生じる透湿性の低下を抑制することができ、良好な透湿性を有する透湿性濾材を得ることができる。
【００１３】
前記疎水性層と親水性層とが接触するように積層されて構成される。
【００１４】
斯かる構成によれば、疎水性層と親水性層とが接触することで、親水性層と疎水性層との間に他の層が介在する場合よりも、親水性層と疎水性層との距離が近くなる。このため、親水性層と疎水性層との水蒸気の濃度差による水蒸気の移動がより迅速に行われる。このため、ＰＴＦＥ多孔質膜に通気性シートが積層されることによって生じる透湿性の低下をより抑制することができ、良好な透湿性を有する透湿性濾材を得ることができる。
【発明の効果】
【００１５】
以上のように、本発明によれば、ＰＴＦＥ多孔質膜に通気性シートが積層された状態であっても、ＰＴＦＥ多孔質膜自体の透湿性に比べて、透湿性の低下を抑制することができる。
【図面の簡単な説明】
【００１６】
【図１】本願発明の実施形態に係る透湿性濾材の断面図。
【発明を実施するための形態】
【００１７】
以下、本発明の実施形態について図１を参照しながら説明する。なお、以下の図面において同一または相当する部分には同一の参照符号を付しその説明は繰り返さない。
【００１８】
本実施形態に係る透湿性濾材１は、図１に示すように、シート状の形状を有するものである。そして、透湿性濾材１は、一方の面側から他方の面側に向かって水蒸気を透過可能に構成される。具体的には、透湿性濾材１は、疎水性を有する疎水性層２と親水性を有する親水性層３とが積層されて構成される。なお、親水性とは、各層を構成する素材（具体的には、樹脂自体）の吸水率が０．０１％以上であることをいい、疎水性とは、各層を構成する素材（具体的には、樹脂自体）の吸水率が０．０１％未満であることをいう。吸水率とは、ＡＳＴＭ規格  Ｄ５７０に準拠して、２３度、２４時間の条件で測定されるものである。
【００１９】
透湿性濾材１は、ＰＴＦＥを用いて形成されたＰＴＦＥ多孔質膜と通気性を有する通気性シートとから構成される。具体的には、疎水性層２又は親水性層３の何れか一方がＰＴＦＥ多孔質膜から構成されると共に、疎水性層２又は親水性層３の何れか他方が通気性シートから構成される。つまり、疎水性層２がＰＴＦＥ多孔質膜から構成される場合、親水性層３が通気性シートから構成され、親水性層３がＰＴＦＥ多孔質膜から構成される場合、疎水性層２が通気性シートから構成される。以下では、疎水性層２がＰＴＦＥ多孔質膜から構成され、親水性層３が通気性シートから構成される場合について説明する。
【００２０】
疎水性層２がＰＴＦＥ多孔質膜から構成される場合、疎水性を有するＰＴＦＥ多孔質膜が使用される。斯かるＰＴＦＥ多孔質膜の吸水率としては、特に限定されるものではないが、０．０１％未満であり、０％であることが好ましい。また、ＰＴＦＥ多孔質膜は、多孔質であると共に、透過流速５．３ｃｍ／ｓｅｃでの圧力損失が８０ｍｍＨ２Ｏ以下であることが好ましい。また、ＰＴＦＥ多孔質膜は、透過流速５．３ｃｍ／ｓｅｃ、測定粒子径０．１μｍ以上０．２μｍ以下での捕集効率が好ましくは６０％以上、より好ましくは７０％以上であり、ＰＦ値が２２以上であることが好ましい。ＰＴＦＥ多孔質膜を形成する方法としては、例えば、下記の方法を採用することができる。
【００２１】
具体的には、ＰＴＦＥファインパウダーに液状潤滑剤を添加してペースト状の混合物を形成する。液状潤滑剤としては、特に限定されるものではなく、混合物表面に適度な濡れ性を付与し得るものであればよく、抽出処理や加熱処理によって除去し得るものであれば特に好ましい。例えば、流動パラフィン、ナフサ、ホワイトオイルなどの炭化水素等が液状潤滑剤として用いられる。液状潤滑剤の添加量としては、特に限定されるものではなく、例えば、ＰＴＦＥファインパウダー１００質量部に対して、５質量部以上５０質量部以下であることが好ましい。
【００２２】
そして、前記混合物を予備成形し、予備成形体を成形する。予備成形は、混合物から液状潤滑剤が分離しない程度の圧力で行うことが好ましい。次に、得られた予備成形体を押出成形や圧延成形することでシート状に成形する。その後、得られた成形体を一軸延伸又は二軸延伸することで多孔質化させてＰＴＦＥ多孔質膜とする。なお、延伸条件としては、特に限定されるものではなく、例えば、３０℃以上４００℃以下の温度環境で、延伸倍率が各軸１．５倍以上２００倍以下であることが好ましい。また、延伸工程で焼成処理されない場合には、延伸工程後に融点以上の温度でＰＴＦＥ多孔質膜を焼成することが好ましい。
【００２３】
親水性層３が通気性シートから構成される場合、親水性を有する通気性シートが使用される。通気性シートを構成する素材（具体的には、樹脂自体）の吸水率としては、特に限定されるものではないが、０．０１％以上であり、０．０３％以上２％以下であることが好ましく、０．３％以上１．６％以下であることがより好ましい。通気性シートとしては、特に限定されるものではなく、例えば、不織布や織布、ネット等を用いることができるが、不織布を用いることが特に好ましい。
【００２４】
また、ＰＴＦＥ多孔質膜（疎水性層２）と通気性シート（親水性層３）とを熱溶着（熱ラミネート）させる場合には、熱可塑性を有する素材からなる不織布を通気性シートとして用いることが好ましい。例えば、ポリオレフィン（ポリエチレン、ポリプロピレン等）、ポリアミド、ポリエステル、芳香族ポリアミド、アクリル、ポリイミド等の合成繊維、これらの複合材等から構成された不織布を通気性シートとして用いることが好ましい。
【００２５】
また、不織布としては、融点に差がある二成分を原料とする繊維からなるものであることが好ましい。例えば、芯部分と鞘部分とが融点の異なる成分から構成された芯鞘繊維で形成される不織布を用いることができる。芯鞘繊維から構成される不織布（通気性シート）としては、例えば、ポリプロピレン（ＰＰ）から形成される芯部分とポリエチレン（ＰＥ）から形成される鞘部分とを備える芯鞘繊維からなる不織布が挙げられる。そして、斯かる不織布は、ＰＭＭＡ処理されることで、鞘部分を形成するＰＥが親水性を有するものである。又は、ポリプロピレンテレフタレート（ＰＥＴ）から形成される芯部分とナイロン６（ＰＡ６）から形成される鞘部分とを備える芯鞘繊維からなる不織布が挙げられる。そして、斯かる不織布は、鞘部分を形成するＰＡ６が親水性を有することで、親水性を有するものである。つまり、上記の不織布（通気性シート）の親水性は、鞘部分の構成に由来するものである。
【００２６】
なお、不織布を構成する繊維は、一成分から構成されるものであってもよく、例えば、エチレン酢酸ビニル（ＥＶＡ）の繊維から構成されてもよい。斯かる不織布は、ＥＶＡが親水性を有する素材であることで、親水性を有するものである。また、通気性シートの親水性は、通気性シートを構成する素材がプラズマ処理されることで親水性を有するように構成されてもよい。
【００２７】
通気性シートが不織布である場合、該不織布は、厚み（即ち、親水性層３の厚み）としては、特に限定されるものではなく、例えば、２０μｍ以上１０００μｍ以下であることが好ましく、５０μｍ以上５００μｍ以下であることがより好ましい。また、不織布の目付としては、２ｇ／ｍ２以上２００ｇ／ｍ２以下であることが好ましく、１０ｇ／ｍ２以上１００ｇ／ｍ２以下であることがより好ましい。
【００２８】
疎水性層２と親水性層３とを積層して透湿性濾材１を形成する方法としては、特に限定されるものではなく、例えば、通気性シート（好ましくは、不織布）を加熱して軟化させてＰＴＦＥ多孔質膜と圧着（即ち、熱ラミネート）することで、疎水性層２と親水性層３とを積層する方法を採用することができる。又は、ＰＴＦＥ多孔質膜と通気性シートとの間にホットメルトや感圧型の接着剤を配置し、ＰＴＦＥ多孔質膜と通気性シートとを圧着することで、疎水性層２と親水性層３とを積層する方法を採用することができる。つまり、本願実施形態の透湿性濾材１は、疎水性層２と親水性層３とが積層されて接触した状態となる。
【００２９】
ＰＴＦＥ多孔質膜と通気性シートとを圧着する方法としては、特に限定されるものではなく、例えば、一対のローラー部材（図示せず）の間に、ＰＴＦＥ多孔質膜と通気性シートとを積層させつつ搬送し、ＰＴＦＥ多孔質膜と通気性シートとを連続的に圧着する方法を採用することができる。又は、一対のプレート（図示せず）間に、枚葉体状のＰＴＦＥ多孔質膜および通気性シートを積層した状態で配置し、枚葉体毎に断続的に圧着を行う方法を採用してもよい。
【００３０】
上記のようにして形成される透湿性濾材１の厚みとしては、特に限定されるものではなく、例えば、０．０２ｍｍ以上０．５ｍｍ以下であることが好ましく、０．０７ｍｍ以上０．３ｍｍ以下であることがより好ましい。また、透湿性濾材１の透湿度としては、特に限定されるものではなく、例えば、一時間当たり１５０ｇ／ｍ２以上１７５ｇ／ｍ２以下であることが好ましく、１６０ｇ／ｍ２以上１７０ｇ／ｍ２以下であることがより好ましい。なお、透湿度とは、下記実施例に記載の方法で測定されるものである。
【００３１】
以上のように、本発明に係る透湿性濾材によれば、ＰＴＦＥ多孔質膜に通気性シートが積層された状態であっても、ＰＴＦＥ多孔質膜自体の透湿性に比べて、透湿性の低下を抑制することができる。
【００３２】
即ち、湿度の異なる二つの気体が透湿性濾材１を介して隣り合うように配置された際に、透湿性濾材１の一方の面側から他方の面側に向かって水蒸気が透過することになる。この際、疎水性層２又は親水性層３の何れか一方がＰＴＦＥ多孔質膜から構成されると共に、疎水性層２又は親水性層３の何れか他方が通気性シートから構成されることで、疎水性層２内の水蒸気量と親水性層３内の水蒸気量との差が生じることになる。そして、斯かる水蒸気量の差によって、透湿性濾材１の一方の面側から他方の面側への水蒸気の透過速度が増加する。これにより、ＰＴＦＥ多孔質膜に通気性シートが積層されることによって生じる透湿性の低下を抑制することができ、良好な透湿性を有する透湿性濾材１を得ることができる。
【００３３】
具体的には、従来、上記のような構成の通気性シート（不織布）がＰＴＦＥ多孔質膜に積層されて透湿性濾材１が形成された場合、斯かる透湿性濾材１は、ＰＴＦＥ多孔質膜単体の透湿性よりも透湿性が著しく低下することになる。しかしながら、本実施形態のように、親水性層３又は疎水性層２の何れか一方がＰＴＦＥを用いて形成されたＰＴＦＥ多孔質膜から構成されると共に、親水性層３又は疎水性層２の何れか他方を構成する通気性シートとして上記のような不織布が用いられることで、ＰＴＦＥ多孔質膜に通気性シートが積層されることによって生じる透湿性の低下を抑制することができ、良好な透湿性を有する透湿性濾材１を得ることができる。特に、親水性層側から疎水性層側に向かって（換言すれば、層内の水蒸気量が高い側から低い側へ向かって）の透湿性の低下を好適に抑制することができる。
【００３４】
また、疎水性層２と親水性層３とが接触することで、親水性層３と疎水性層２との間に他の層が介在する場合よりも、親水性層３と疎水性層２との距離が近くなる。このため、親水性層３と疎水性層２との水蒸気の濃度差による水蒸気の移動がより迅速に行われる。このため、ＰＴＦＥ多孔質膜に通気性シートが積層されることによって生じる透湿性の低下をより抑制することができ、良好な透湿性を有する透湿性濾材１を得ることができる。
【００３５】
なお、本発明に係る透湿性濾材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３６】
例えば、上記実施形態では、疎水性層２がＰＴＦＥ多孔質膜から形成され、親水性層３が通気性シートから形成されているが、これに限定されるものではなく、例えば、親水化されたＰＴＦＥ多孔質膜を用いて親水性層３が形成され、疎水性を有する通気性シートを用いて疎水性層２が形成されてもよい。親水化されたＰＴＦＥ多孔質膜としては、例えば、ポリビニルアルコール（ＰＶＡ）によって親水化処理されたＰＴＦＥ多孔質膜（ＰＶＡとＰＴＦＥの芯鞘構造）等を用いることができる。一方、疎水性を有する通気性シートとしては、例えば、芯部分がポリプロピレン（ＰＰ）から構成され、鞘部分が親水化されていないポリエチレン（ＰＥ）から構成されたもの等が挙げられる。
【００３７】
また、上記実施形態では、疎水性層２および親水性層３の二層から透湿性濾材が形成され、疎水性層２と親水性層３とが接触するように積層されているが、これに限定されるものではなく、疎水性層２と親水性層３との間に他の層（例えば、透湿度に影響を与えない不織布等）が積層されてもよい。また、疎水性層２と親水性層３とが積層された状態において、疎水性層２側の表面や親水性層３側の表面に他の層（例えば、透湿度に影響を与えない不織布等）が積層されてもよい。
【実施例】
【００３８】
以下、本発明の実施例について説明する。
【００３９】
１．使用材料
（１）親水性層
・親水化ＰＴＦＥ多孔質膜（日東電工社製のＰＴＦＥ多孔質膜をＰＶＡで処理して親水化したもの）
・ＥＶＯＨ（エチレン−ビニルアルコール共重合体）濾材（クラレ社製  エバール）
・不織布１（芯部分がＰＰで鞘部分がＰＥの芯鞘繊維からなる不織布をＰＭＭＡ処理したもの）（不織布：廣瀬製紙社製  ＨＯＰ）
・不織布２（芯部分がＰＥＴで鞘部分がＰＡ−６の芯鞘繊維からなる不織布）（ＢＯＮＡＲ社製  Ｃｏｌｂａｃｋ）
・不織布３（ＥＶＡの繊維からなる不織布）（日東電工社製）
（２）疎水性層
・ＰＴＦＥ多孔質膜（日東電工社製）
・不織布４（芯部分がＰＰで鞘部分がＰＥの芯鞘繊維からなる不織布）（廣瀬製紙社製  ＨＯＰ）
・不織布５（芯部分がＰＥＴで鞘部分がＰＥの芯鞘繊維からなる不織布）（ユニチカ社製  ＳＥ１００ＳＨＯ）
【００４０】
なお、上記の親水化ＰＴＦＥ多孔質膜は、以下の方法で形成されたものである。具体的には、ＰＴＦＥファインパウダー（ダイキン社製、ポリフロンＦ１０４）１００重量部に、液状潤滑剤（ドデカン）１９重量部を均一に混合して混合物を形成し、該混合物を予備成形した。次に、得られた予備成形体をシート状にペースト押出してシート状の成形体を形成した。得られたシート状の成形体を１対の金属圧延ロール間に通して、厚さ２００μｍの長尺シートとしてから、液潤滑剤を乾燥除去した。そして、得られた長尺シートを２８０℃の延伸温度で長手方向に３倍に延伸し、さらにテンター法により１５０℃の延伸温度で幅方向に６倍に延伸して、ＰＴＦＥ多孔質膜を得た。
そして、得られたＰＴＦＥ多孔質膜をイソプロピルアルコールで含浸させた後、ＰＶＡ溶液に浸漬した。その後、グルタールアルデヒドでＰＶＡを架橋して親水化ＰＴＦＥ多孔質膜を得た。
【００４１】
また、上記の疎水性層を構成するＰＴＦＥ多孔質膜は、以下の方法で形成されたものである。具体的には、ＰＴＦＥファインパウダー（ダイキン社製、ポリフロンＦ１０４）１００重量部に液状潤滑剤（ドデカン）１９重量部を均一に混合して混合物を形成し、該混合物を予備成形した。次に、得られた予備成形体をシート状にペースト押出してシート状の成形体を形成した。得られたシート状の成形体を１対の金属圧延ロール間に通して、厚さ２００μｍの長尺シートとしてから、液潤滑剤を乾燥除去した。そして、得られた長尺シートを２８０℃の延伸温度で長手方向に１４倍に延伸し、さらにテンター法により１５０℃の延伸温度で幅方向に３０倍に延伸して、疎水性層を構成するＰＴＦＥ多孔質膜を得た。
【００４２】
２．吸水率の測定
上記の使用材料のうち、ＥＶＯＨ濾材以外は、ＡＳＴＭ規格  Ｄ５７０に準拠して、２３度、２４時間の条件で、吸水率を測定した。ＥＶＯＨ濾材に関しては、所定サイズのＥＶＯＨ濾材を水に浸漬した際に増加する濾材の質量の割合を吸水率として測定した。
【００４３】
３．透湿性濾材の作成
下記表１に記載の層構成となるように、上記の各使用材料を積層して実施例１〜４の透湿性濾材と比較例１〜４の透湿性濾材とを作成した。
【００４４】
４．透湿度の測定
秤量済みの吸湿剤（塩化カルシウム）をカップ（ＪＩＳ  Ｌ  １０９９に準拠したφ６０ｍｍの開口面を有するもの）に収容し、カップの開口面全体を隙間なく覆うように透湿性濾材をカップの開口部に取り付けた。この際、吸湿剤と透湿性濾材との間隔は、３ｍｍとし、透湿面積は、０．００２８３ｍ２とした。透湿性濾材で開口面が覆われたカップを湿度８０％、温度３０℃の恒温槽内に一時間配置した。その後、斯かるカップを恒温槽から取り出して、吸湿剤を秤量した。そして、恒温槽に入れる前と恒温槽に入れた後の吸湿剤の質量の差（即ち、吸湿剤に吸収された水蒸気量）Ａとカップの開口面の面積Ｂとを用いて、下記（１）式により、透湿度を算出した。透湿度については、下記表１に示す。
透湿度（ｇ／ｍ２／ｈ）＝Ａ／Ｂ…（１）
【００４５】
【表１】
2018043244.tif 000003
【００４６】
＜まとめ＞
各実施例と各比較例とを比較すると、基準例の透湿度に対して、各実施例の方が透湿度の低下が抑制されることが認められる。つまり、疎水性層と親水性層とが積層されて、何れか一方の層がＰＴＦＥ多孔質膜から構成され、何れか他方の層が不織布から構成されることで、ＰＴＦＥ多孔質膜に不織布が積層されることによって生じる透湿度の低下を抑制することができる。
また、一般的に、透湿度は、透湿性濾材の厚みに反比例するが、実施例１〜３を比較すると、厚みが最も厚い実施例２の透湿度が最も高いことが認められる。つまり、疎水性層がＰＴＦＥ多孔質膜から構成され、疎水性層が不織布から構成される場合、疎水性層と親水性層の吸水率の差が大きい方が透湿度が高くなることが認められる。
【符号の説明】
【００４７】
１…透湿性濾材、２…疎水性層、３…親水性層
【図１】
2018043244.tif 000004